ВОДНАЯ ЭМУЛЬСИЯ СИНТЕТИЧЕСКОЙ СМОЛЫ ДЛЯ ДОБАВКИ В ЦЕМЕНТНЫЙ РАСТВОР, ПОВТОРНО ЭМУЛЬГИРУЕМЫЙ ПОРОШОК ДЛЯ ДОБАВКИ В ЦЕМЕНТНЫЙ РАСТВОР ИЗ ВОДНОЙ ЭМУЛЬСИИ СИНТЕТИЧЕСКОЙ СМОЛЫ И ДОБАВКА В ЦЕМЕНТНЫЙ РАСТВОР, ВКЛЮЧАЮЩАЯ УКАЗАННУЮ ЭМУЛЬСИЮ ИЛИ УКАЗАННЫЙ ПОРОШОК

1. Водная эмульсия синтетической смолы для добавки в цементный раствор, включающая синтетическую смолу, содержащую сополимер по меньшей мере одного мономера (А), выбранного из акрилового мономера и стирольного мономера, и по меньшей мере одного содержащего функциональную группу мономера (В), выбранного из группы, состоящей из:
(B1) мономера, содержащего глицидильную группу;
(B2) мономера, содержащего аллильную группу;
(B3) мономера, содержащего гидролизуемую силильную группу;
(B4) мономера, содержащего ацетоацетильную группу;
(B5) мономера, содержащего по меньшей мере две винильные группы в молекулярной структуре, и
(B6) мономера, содержащего гидроксильную группу,
причем синтетическая смола стабильно диспергирована в эмульсии в присутствии поливинилового спирта [I] со средней степенью омыления не менее 85 мол.% и средней степенью полимеризации от 50 до 3000 и содержащего от 1 до 15 мол.% 1,2-диольных связей в боковых цепях.
2. Водная эмульсия синтетической смолы для добавки в цементный раствор по п.1, полученная посредством эмульсионной полимеризации с применением в качестве защитной коллоидной добавки поливинилового спирта [I] со средней степенью омыления не менее 85 мол.% и средней степенью полимеризации от 50 до 3000 и содержащего от 1 до 15 мол.% 1,2-диольных связей в боковых цепях, и с применением в качестве сомономеров меньшей мере одного мономера (А), выбранного из акрилового мономера и стирольного мономера, и по меньшей мере одного содержащего функциональную группу мономера (В), выбранного из группы, состоящей из:
(B1) мономера, содержащего глицидильную группу;
(B2) мономера, содержащего аллильную группу;
(B3) мономера, содержащего гидролизуемую силильную группу;
(B4) мономера, содержащего ацетоацетильную группу;
(B5) мономера, содержащего по меньшей мере две винильные группы в молекулярной структуре, и
(B6) мономера, содержащего гидроксильную группу.
3. Водная эмульсия синтетической смолы для добавки в цементный раствор по п.1 или 2, в которой содержащий функциональную группу мономер (В) составляет от 0,01 до 10 мас.%, исходя из общей массы мономеров.
4. Водная эмульсия синтетической смолы для добавки в цементный раствор по п.1, в которой поливиниловый спирт [I] составляет от 3 до 20 мас.ч. на 100 мас.ч. мономеров в целом.
5. Водная эмульсия синтетической смолы для добавки в цементный раствор по п.1, дополнительно включающая водорастворимый катионный полимер с молекулярной массой от 3000 до 500000.
6. Повторно эмульгируемый порошок водной эмульсии синтетической смолы для добавки в цементный раствор, полученный сушкой водной эмульсии синтетической смолы для добавки в цементный раствор по пп.1-5.
7. Повторно эмульгируемый порошок водной эмульсии синтетической смолы для добавки в цементный раствор по п.6, включающий водорастворимый катионный полимер с молекулярной массой от 3000 до 2000000.
8. Добавка в цементный раствор, включающая водную эмульсию синтетической смолы для добавки в цементный раствор по пп.1-5 или повторно эмульгируемый порошок водной эмульсии синтетической смолы для добавки в цементный раствор по пп.6 и 7.